(57)【要約】【課題】靭性と剛性のバランスに優れ、複数個成形したときの物性のばらつきを抑制したハードディスク用ランプ部品を提供する。【解決手段】（Ａ）ポリアセタール樹脂１００質量部と、（Ｂ）脂肪酸金属塩０．０１〜１質量部と、（Ｃ）酸化亜鉛０．１〜３質量部とを含む、樹脂組成物からなるハードディスク用ランプ部品。【選択図】なし【特許請求の範囲】
【請求項１】
（Ａ）ポリアセタール樹脂１００質量部と、（Ｂ）脂肪酸金属塩０．０１〜１質量部と、（Ｃ）酸化亜鉛０．１〜３質量部とを含む、樹脂組成物からなるハードディスク用ランプ部品。
【請求項２】
前記（Ｂ）脂肪酸金属塩の前記（Ｃ）酸化亜鉛に対する質量割合が０．０５３〜１．０００である、請求項１に記載のハードディスク用ランプ部品。
【請求項３】
前記（Ｂ）脂肪酸金属塩の前記（Ｃ）酸化亜鉛に対する質量割合が０．２５０〜１．０００である、請求項２に記載のハードディスク用ランプ部品。
【請求項４】
前記（Ｂ）脂肪酸金属塩がステアリン酸カルシウム及びステアリン酸亜鉛からなる群から選ばれる少なくとも１種である、請求項１〜３のいずれか一項に記載のハードディスク用ランプ部品。
【請求項５】
前記（Ｃ）酸化亜鉛の平均一次粒径が０．０７〜１．０μｍである、請求項１〜４のいずれか一項に記載のハードディスク用ランプ部品。
【請求項６】
前記（Ｂ）脂肪酸金属塩と前記（Ｃ）酸化亜鉛との合計量が、（Ａ）ポリアセタール樹脂１００質量部に対して０．６〜１．４質量部である、請求項１〜５のいずれか一項に記載のハードディスク用ランプ部品。
【発明の詳細な説明】
【技術分野】
【０００１】
本発明は、ハードディスク用ランプ部品に関する。
【背景技術】
【０００２】
ポリアセタール樹脂は、結晶性樹脂であり、剛性、強度、靭性、摺動性、及びクリープ性に優れた樹脂材料である為、従来から、自動車部品、電気・電子部品、ＯＡ部品、及び工業部品などの機構部品用材料等として広範囲に亘って用いられている。
特に、様々な製品に搭載されているハードディスクドライブ（ＨＤＤ）においては、ビッグデータ時代の到来により、更なる高度化、高信頼性が要求されてきている。例えば、ハードディスクドライブ内部にヘリウムガスを充填し密閉状態とすることで、空気に比べ分子構造が小さいヘリウムの特性を活かして、ハードディスク内部での気体抵抗を低減させ、内蔵されるディスクが回転する際のふらつきを抑制する技術が知られている。これにより、搭載されるディスク枚数の多層化を実現し、膨大なデータの取り扱うことが可能となってきている。また、ハードディスクを密閉することにより、内部への水分、及びゴミなどの侵入を防ぎ、リードエラーなどの故障を回避することができるため、低温下、気圧変動の大きい場所など、従来では使用が困難とされてきた過酷な環境下での使用も可能となってきている。
【０００３】
近年、ポリアセタール樹脂は、その摩擦摩耗特性に優れるところから、ハードディスクドライブなどの磁気ディスク装置内のランプ部品として広く使用されてきている。しかしながら、前述したハードディスクの高度化、高信頼性、及び過酷な環境での使用要求の増加により、従来から要求されてきた摩擦摩耗特性だけではなく、低温や低湿度下での摩擦摩耗摺動性が要求される場合もあり、更には、ランプ部品の小型化、軽量化にともない、物性バランス、及びバラツキが生じやすい衝撃特性への要求もより高まっている。
【０００４】
これらの問題を解決するために、従来からさまざまな技術が提案されている。例えば、ポリアセタール樹脂に特定量の酸化亜鉛を添加する方法（例えば、下記特許文献１参照）、ポリアセタール樹脂に変性ポリオレフィンと酸化亜鉛などを添加する方法（例えば、下記特許文献２参照）、ポリアセタール樹脂に高分子潤滑剤を添加する方法（例えば、下記特許文献３参照）、ポリアセタール樹脂にエチレンアクリル酸エステル共重合体を添加する方法（例えば、下記特許文献４参照）が提案されている。
【先行技術文献】
【特許文献】
【０００５】
【特許文献１】国際公開第２０１４−０４６００６号公報
【特許文献２】特開２００１−０１１２８４号公報
【特許文献３】国際公開第２００３−０５５９４５号公報
【特許文献４】特開２００８−２１４４７１号公報
【発明の概要】
【発明が解決しようとする課題】
【０００６】
しかしながら、従来から提案されている各種の方法で得られるポリアセタール樹脂組成物からなるハードディスク用ランプ部品は、靭性と剛性のバランス、及びランプ成形体を複数個成形したときの物性のばらつきに関し、十分ではなく改善の余地があった。
【０００７】
そこで本発明は、靭性と剛性のバランス優れ、更には物性のばらつきを抑制し、安定したランプ品質の生産が可能であるハードディスク用ランプ部品を提供することを目的とする。
【課題を解決するための手段】
【０００８】
本発明者らは、上述した従来技術の課題を解決するために鋭意検討した結果、脂肪酸金属塩と酸化亜鉛を含むポリアセタール樹脂組成物からなるハードディスク用ランプ部品において、特定の脂肪酸金属塩と特定の酸化亜鉛とを併用することで上記従来課題を解決できることを見出し、本発明を完成させるに至った。
【０００９】
即ち、本実施形態は以下の通りである。
〔１〕（Ａ）ポリアセタール樹脂１００質量部と、（Ｂ）脂肪酸金属塩０．０１〜１質量部と、（Ｃ）酸化亜鉛０．１〜３質量部とを含む、樹脂組成物からなるハードディスク用ランプ部品。
〔２〕前記（Ｂ）脂肪酸金属塩の前記（Ｃ）酸化亜鉛に対する質量割合が０．０５３〜１．０００である、前記〔１〕に記載のハードディスク用ランプ部品。
〔３〕前記（Ｂ）脂肪酸金属塩の前記（Ｃ）酸化亜鉛に対する質量割合が０．２５０〜１．０００である、前記〔２〕に記載のハードディスク用ランプ部品。
〔４〕前記（Ｂ）脂肪酸金属塩がステアリン酸カルシウム及びステアリン酸亜鉛からなる群から選ばれる少なくとも１種である、前記〔１〕〜〔３〕のいずれかに記載のハードディスク用ランプ部品。
〔５〕前記（Ｃ）酸化亜鉛の平均一次粒径が０．０７〜１．０μｍである、前記〔１〕〜〔４〕のいずれかに記載のハードディスク用ランプ部品。
〔６〕前記（Ｂ）脂肪酸金属塩と前記（Ｃ）酸化亜鉛との合計量が、（Ａ）ポリアセタール樹脂１００質量部に対して０．６〜１．４質量部である、前記〔１〕〜〔５〕のいずれかに記載のハードディスク用ランプ部品。
【発明の効果】
【００１０】
本発明のハードディスク用ランプ部品は、靭性と剛性のバランスに優れ、更には複数個成形したときの物性のばらつきが少なく安定して生産可能である為、高度化及び高信頼性が要求されるハードディスクに使用することができる。
【発明を実施するための形態】
【００１１】
以下、本発明を実施するための形態（以下、「本実施形態」という。）について詳細に説明する。以下の本実施形態は、本発明を説明するための例示であり、本発明を以下の内容に制限するものではない。本発明は、その要旨の範囲内で種々変化して実施することができる。
【００１２】
［樹脂組成物］
本実施形態のハードディスク用ランプ部品に用いる樹脂組成物は、（Ａ）ポリアセタール樹脂、（Ｂ）脂肪酸金属塩、（Ｃ）酸化亜鉛を少なくとも含む樹脂組成物である。
【００１３】
＜（Ａ）ポリアセタール樹脂＞
本実施形態に係る（Ａ）ポリアセタール樹脂としては、ポリアセタールホモポリマー及びポリアセタールコポリマーが挙げられ、公知のものを用いてもよい。  
ポリアセタールホモポリマーは、ホルムアルデヒドの単量体又はその３量体（トリオキサン）及び４量体（テトラオキサン）等のホルムアルデヒドの環状オリゴマーを単独重合して得られるものである。したがって、ポリアセタールホモポリマーは、実質的にオキシメチレン単位からなる。
ポリアセタールコポリマーは、ホルムアルデヒドの単量体又はその３量体（トリオキサン）及び４量体（テトラオキサン）等のホルムアルデヒドの環状オリゴマーと、エチレンオキサイド、プロピレンオキサイド、エピクロルヒドリン、１，３−ジオキソラン、１，４−ブタンジオールホルマール等のグリコール又はジグリコールの環状ホルマール等の、環状エーテル又は環状ホルマールとを共重合させて得られるものである。また、ポリアセタールコポリマーとして、ホルムアルデヒドの単量体及び／又はホルムアルデヒドの環状オリゴマーと、単官能グリシジルエーテルとを共重合させて得られる分岐を有するポリアセタールコポリマー、並びに、多官能グリシジルエーテルとを共重合させて得られる架橋構造を有するポリアセタールコポリマーを用いることもできる。
【００１４】
さらには、（Ａ）ポリアセタール樹脂は、両末端又は片末端に水酸基等の官能基を有する化合物、例えばポリアルキレングリコール、の存在下、ホルムアルデヒドの単量体又はホルムアルデヒドの環状オリゴマーを重合して得られるブロック成分を有するポリアセタールホモポリマーであってもよい。
【００１５】
同じく、（Ａ）ポリアセタール樹脂は、両末端又は片末端に水酸基等の官能基を有する化合物、例えば水素添加ポリブタジエングリコール、の存在下、ホルムアルデヒドの単量体又はその３量体（トリオキサン）及び４量体（テトラオキサン）等のホルムアルデヒドの環状オリゴマーと環状エーテル又は環状ホルマールとを共重合させて得られるブロック成分を有するポリアセタールコポリマーであってもよい。
【００１６】
以上のように、本実施形態に係る（Ａ）ポリアセタール樹脂として、ポリアセタールホモポリマー及びポリアセタールコポリマーのいずれも用いられ得る。
また、これら（Ａ）ポリアセタール樹脂は、１種を単独で又は２種以上を組み合わせて用いられる。この場合、（Ａ）ポリアセタール樹脂は、ポリアセタールコポリマーを５０質量％以上含むものが好ましく、８０質量％以上含むものがより好ましく、実質的にほぼすべて（９５質量％以上）がポリアセタールコポリマーであることが最も好ましい。なお、ここでのパーセンテージは、（Ａ）ポリアセタール樹脂の全体量を１００質量％としたものに基づく。
【００１７】
ポリアセタールコポリマーを得る方法について、以下に詳細に述べる。
【００１８】
トリオキサンを用いてポリアセタールコポリマーを得る場合、上記１，３−ジオキソラン等のコモノマーは、一般的には、トリオキサン１００ｍｏｌ％に対して０．１〜６０ｍｏｌ％、好ましくは０．１〜２０ｍｏｌ％、更に好ましくは０．１３〜１０ｍｏｌ％用いられる。ポリアセタールコポリマーの重合に用いられる重合触媒としては、ルイス酸、プロトン酸及びそのエステル又は無水物等のカチオン活性触媒が好ましい。ルイス酸としては、例えば、ホウ酸、スズ、チタン、リン、ヒ素及びアンチモンのハロゲン化物が挙げられ、より具体的には、三フッ化ホウ素、四塩化スズ、四塩化チタン、五フッ化リン、五塩化リン、五フッ化アンチモン及びその錯化合物又は塩が挙げられる。また、プロトン酸、そのエステル又は無水物の具体例としては、パークロル酸、トリフルオロメタンスルホン酸、パークロル酸−３級ブチルエステル、アセチルパークロラート及びトリメチルオキソニウムヘキサフルオロホスフェートが挙げられる。これらの中でも、三フッ化ホウ素；三フッ化ホウ素水和物；及び、酸素原子又は硫黄原子を含む有機化合物と三フッ化ホウ素との配位錯化合物が好ましく、具体的には、三フッ化ホウ素ジエチルエーテル及び三フッ化ホウ素ジ−ｎ−ブチルエーテルが好適な例として挙げられる。
【００１９】
また、ポリアセタールコポリマーを得る際には、重合触媒に加えて、メチラール等の重合連鎖剤（連鎖移動剤）を適宜用いてもよい。さらにメチラールを用いる際、メチラールとしては、含有水分量が１００質量ｐｐｍ以下で含有メタノール量が１質量％以下が好ましく、より好ましくは、含有水分量が５０質量ｐｐｍ以下で含有メタノール量が０．７質量％以下である。
【００２０】
ポリアセタールコポリマーは、従来公知の方法、例えば、米国特許第３０２７３５２号明細書、同第３８０３０９４号明細書、独国特許発明第１１６１４２１号明細書、同第１４９５２２８号明細書、同第１７２０３５８号明細書、同第３０１８８９８号明細書、特開昭５８−９８３２２号公報及び特開平７−７０２６７号公報に記載の方法によって重合することができる。上記の重合により得られたポリアセタールコポリマーには、熱的に不安定な末端部（−（ＯＣＨ２）ｎ−ＯＨ基；以下、「不安定末端部」という。）が存在する場合がある。
【００２１】
ポリアセタールコポリマーにおいては、上記不安定末端部の存在のため、この不安定末端部の分解除去処理（末端安定化）を、末端安定化剤を用いて実施することが好ましい。末端安定化剤としては特に制限されず、アンモニア、トリエチルアミン、トリブチルアミン等の脂肪族アミン化合物、ナトリウム、カリウム、マグネシウム、カリシウム又はバリウム等のアルカリ金属又はアルカリ土類金属の水酸化物、炭酸塩、リン酸塩、ケイ酸塩及びホウ酸塩等のような、アルカリ金属又はアルカリ土類金属の無機弱酸塩、ギ酸塩、酢酸塩、ステアリン酸塩、パルミチン酸塩、プロピオン酸塩及びシュウ酸塩のような、アルカリ金属又はアルカリ土類金属の有機酸塩、等の塩基性物質が挙げられ、これらの中でも、脂肪族アミン化合物が好ましく、トリエチルアミンがさらに好ましい。
【００２２】
不安定末端部の分解除去方法としては、特に制限はされず、例えばトリエチルアミン等の末端安定化剤の存在下でポリアセタールコポリマーの融点以上、２６０℃以下の温度で、ポリアセタールコポリマーを溶融させた状態で熱処理する方法が挙げられる。熱処理する方法としては、例えば、ベント減圧装置を備えた単軸、又は二軸の押出機が挙げられ、好ましくは二軸押出機である。
【００２３】
また、本実施形態で用いる（Ａ）ポリアセタール樹脂のメルトフローレート（ＩＳＯ１１３３準拠、１９０℃、２．１６ｋｇ荷重）は生産性の観点から、好ましくは１〜５０ｇ／１０分、より好ましくは１〜４０ｇ／１０分、最も好ましくは２〜１５ｇ／１０分の範囲である。ＭＦＲが上記範囲内となる（Ａ）ポリアセタール樹脂を得る方法として、具体的には、ポリアセタール樹脂の製造において、メチラール等に代表されるような連鎖移動剤の添加量を調節すること等が挙げられる。
【００２４】
本実施形態において、樹脂組成物（１００質量％）中における（Ａ）ポリアセタール樹脂の含有量は、８０質量％以上としてよく、好ましくは９０質量％以上であり、より好ましくは９５質量％以上である。
【００２５】
＜（Ｂ）脂肪酸金属塩＞
本実施形態に係る（Ｂ）脂肪族金属塩としては、炭素数１０〜３５の飽和若しくは不飽和の脂肪酸又は水酸基で置換されている脂肪酸と、アルカリ金属若しくはアルカリ土類金属の水酸化物、酸化物又は塩化物から得られた脂肪酸金属塩を用いることができる。
【００２６】
（Ｂ）脂肪酸金属塩の添加量は、物性ばらつき抑制の観点から、（Ａ）ポリアセタール樹脂１００質量部に対して、０．０１〜１質量部であって、好ましくは０．２５〜０．７質量部、更に好ましくは０．３〜０．５質量部、最も好ましくは０．３〜０．４質量部である。
【００２７】
（Ｂ）脂肪酸金属塩の原料脂肪酸は、カプリン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグリセリン酸、セロチン酸、ヘプタコサン酸、モンタン酸、メリシン酸、ラクセル酸、ウンデシレン酸、オレイン酸、エライジン酸、セトレイン酸、エルカ酸、ブラシジン酸、ソルビン酸、リノール酸、リノレン酸、アラキドン酸、プロピオ−ル酸、ステアロ−ル酸、１２−ヒドロキシドデカン酸、３−ヒドロキシデカン酸、１６−ヒドロキシヘキサデカン酸、１０−ヒドロキシヘキサデカン酸、１２−ヒドロキシオクタデカン酸、１０−ヒドキシ−８−オクタデカン酸、ｄｌ−エリスロ−９，１０−ジヒドロキシオクタデカン酸等であり、原料金属化合物としては、ナトリウム、リチウム、カリウム及びカルシウム、マグネシウム、バリウム、亜鉛、アルミニウム、ストロンチウムのアルカリ金属、アルカリ土類金属の水酸化物若しくは塩化物である。
【００２８】
中でも好ましくは、（Ｂ）脂肪酸金属塩の原料脂肪酸がミリスチン酸、パルミチン酸、ステアリン酸であり、原料金属化合物がカルシウムの水酸化物、酸化物及び塩化物である。
具体的な（Ｂ）脂肪酸金属塩の例としては、ミリスチン酸カルシウム、パルミチン酸カルシウム、ステアリン酸カルシウム、（ミリスチン酸−パルミチン酸）カルシウム、（ミリスチン酸−ステアリン酸）カルシウム、（パルミチン酸−ステアリン酸）カルシウムである。中でも好ましくは、パルミチン酸カルシウム、ステアリン酸カルシウムである。
【００２９】
また好ましくは、（Ｂ）脂肪酸金属塩の原料脂肪酸がミリスチン酸、パルミチン酸、ステアリン酸であり、原料金属化合物が亜鉛の水酸化物、酸化物及び塩化物である。
具体的な（Ｂ）脂肪酸金属塩の例としては、ミリスチン酸亜鉛、パルミチン酸亜鉛、ステアリン酸亜鉛（ミリスチン酸−パルミチン酸）亜鉛、（ミリスチン酸−ステアリン酸）亜鉛、（パルミチン酸−ステアリン酸）亜鉛である。中でも好ましくは、パルミチン酸亜鉛、ステアリン酸亜鉛である。
【００３０】
本実施形態においては、２種以上の脂肪酸金属塩、例えば、ステアリン酸カルシウムとパルミチン酸カルシウムを同時に添加してもよく、また異なる炭素数の脂肪酸からなる金属塩、例えば、（パルミチン酸−ステアリン酸）カルシウムとが混在していてもよく、また異なる金属からなる金属塩、例えば、ステアリン酸カルシウムとステアリン酸亜鉛とが混在していてもよい。
【００３１】
上述の（Ｂ）脂肪酸金属塩は、１種単独で用いてもよく、２種以上組み合せて用いてもよい。
【００３２】
＜（Ｃ）酸化亜鉛＞
本実施形態における（Ｃ）酸化亜鉛としては、製造方法に限定されないが、工業的には乾式法または湿式法で製造される粉末を用いることができる。
【００３３】
（Ｃ）酸化亜鉛の添加量は、（Ａ）ポリアセタール樹脂１００質量部に対して、０．１〜３質量部であって、好ましくは０．２〜０．９質量部、更に好ましくは０．５〜０．８質量部である。（Ａ）ポリアセタール樹脂１００質量部に対する（Ｃ）酸化亜鉛の含有量が０．１〜３質量部であることにより、本実施形態のハードディスク用ランプ部品において、優れた靭性と剛性のバランスが得られる。
【００３４】
また、（Ｃ）酸化亜鉛としては、平均一次粒径が０．０７〜１．０μｍであることが好ましく、より好ましくは０．３〜０．８μｍ、さらに好ましくは０．４〜０．７μｍの範囲内である。前記範囲の平均一次粒径を有する（Ｃ）酸化亜鉛を用いることにより、本実施形態のハードディスク用ランプ部品において優れた靭性と剛性のバランスが得られる。（Ｃ）酸化亜鉛の平均一次粒径を上述した特定の数値範囲内とすることにより、優れた靭性と剛性のバランスが得られる理由については、ポリアセタール樹脂組成物中での分散性が向上しているためと考えられる（ただし、効果の理由はこれに限らない）。
なお、（Ｃ）酸化亜鉛の平均一次粒径は、レーザ回折式粒度分布測定装置（例えば、株式会社島津株式会社製、型番：ＳＡＬＤ−２３００）で測定できる。
【００３５】
本実施形態のハードディスク用ランプ部品は、上記した（Ａ）〜（Ｃ）成分を基本成分として構成される。
【００３６】
本実施形態において、（Ｂ）脂肪酸金属塩の（Ｃ）酸化亜鉛に対する質量割合は、低温低湿下での摩擦摩耗特性向上、靭性と剛性のバランス、及び物性ばらつきの抑制の観点から、０．０５３〜１．０００であることが好ましく、より好ましくは０．２５０〜１．０００、さらに好ましくは０．４２９〜０．８１８、最も好ましくは０．４２９〜０．６６７の範囲より選ばれる。
【００３７】
また、得られる樹脂組成物の品位の観点で、（Ｂ）脂肪酸金属塩と（Ｃ）酸化亜鉛との合計量は、（Ａ）ポリアセタール１００質量部に対して、０．６〜１．４質量部であることが好ましく、より好ましくは０．６〜１．３質量部であり、最も好ましくは０．８〜１．１質量部である。
【００３８】
＜安定剤＞
本実施形態のハードディスク用ランプ部品に用いる樹脂組成物は、本発明の目的を損なわない範囲で、従来のポリアセタール樹脂組成物に使用されている各種安定剤を含むことができる。安定剤として、具体的には、下記の酸化防止剤、ホルムアルデヒド又はギ酸の捕捉剤等が挙げられる。これらは１種のみを単独で使用してもよく２種以上を組み合わせて使用してもよい。
【００３９】
酸化防止剤としては、ハードディスク用ランプ部品の熱安定性向上の観点から、ヒンダードフェノール系酸化防止剤が好ましい。
【００４０】
ヒンダードフェノール系酸化防止剤として、具体的には、ｎ−オクタデシル−３−（３’，５’−ジ−ｔ−ブチル−４’−ヒドロキシフェニル）−プロピオネート、ｎ−オクタデシル−３−（３’−メチル−５’−ｔ−ブチル−４’−ヒドロキシフェニル）−プロピオネート、ｎ−テトラデシル−３−（３’，５’−ジ−ｔ−ブチル−４’−ヒドロキシフェニル）−プロピオネート、１，６−ヘキサンジオール−ビス−（３−（３，５−ジ−ｔ−ブチル−４−ヒドロキシフェニル）−プロピオネート）、１，４−ブタンジオール−ビス−（３−（３，５−ジ−ｔ−ブチル−４−ヒドロキシフェニル）−プロピオネート）、トリエチレングリコール−ビス−（３−（３−ｔ−ブチル−５−メチル−４−ヒドロキシフェニル）−プロピオネート）等が挙げられる。
【００４１】
また、上記以外のヒンダードフェノール系酸化防止剤としては、テトラキス−（メチレン−３−（３’，５’−ジ−ｔ−ブチル−４’−ヒドロキシフェニル）プロピオネートメタン、３，９−ビス（２−（３−（３−ｔ−ブチル−４−ヒドロキシ−５−メチルフェニル）プロピオニルオキシ）−１，１−ジメチルエチル）−２，４，８，１０−テトラオキサスピロ（５，５）ウンデカン、Ｎ，Ｎ’−ビス−３−（３’，５’−ジ−ｔ−ブチル−４−ヒドロキシフェノール）プリピオニルヘキサメチレンジアミン、Ｎ，Ｎ’−テトラメチレンビス−３−（３’−メチル−５’−ｔ−ブチル−４−ヒドロキシフェノール）プロピオニルジアミン、Ｎ，Ｎ’−ビス−（３−（３，５−ジ−ｔ−ブチル−４−ヒドロキシフェノール）プロピオニル）ヒドラジン、Ｎ−サリチロイル−Ｎ’−サリチリデンヒドラジン、３−（Ｎ−サリチロイル）アミノ−１，２，４−トリアゾール、Ｎ，Ｎ’−ビス（２−（３−（３，５−ジ−ブチル−４−ヒドロキシフェニル）プロピオニルオキシ）エチル）オキシアミド等も挙げられる。
【００４２】
上述したヒンダードフェノール系酸化防止剤の中でも、ハードディスク用ランプ部品の熱安定性向上の観点から、トリエチレングリコール−ビス−（３−（３−ｔ−ブチル−５−メチル−４−ヒドロキシフェニル）−プロピオネート）、テトラキス−（メチレン−３−（３’，５’−ジ−ｔ−ブチル−４’−ヒドロキシフェニル）プロピオネート）メタンが好ましい。
【００４３】
ホルムアルデヒド又はギ酸の捕捉剤として、具体的には、ホルムアルデヒド反応性窒素を含む化合物及びその重合体、アルカリ金属又はアルカリ土類金属の水酸化物、無機酸塩、カルボン酸塩（（Ｂ）脂肪酸金属塩を除く）等が挙げられる。
【００４４】
ホルムアルデヒド反応性窒素を含む化合物及びその重合体として、具体的には、ジシアンジアミド、メラミン、メラミンとホルムアルデヒドとの共縮合物、ナイロン４−６、ナイロン６、ナイロン６−６、ナイロン６−１０、ナイロン６−１２、ナイロン１２、ナイロン６／６−６、ナイロン６／６−６／６−１０、ナイロン６／６−１２等のポリアミド樹脂、ポリ−β−アラニン、ポリアクリルアミド等が挙げられる。これらの中では、メラミンとホルムアルデヒドとの共縮合物、ポリアミド樹脂、ポリ−β−アラニン及びポリアクリルアミドが好ましく、ハードディスク用ランプ部品の熱安定性向上の観点から、ポリアミド樹脂及びポリ−β−アラニンがより好ましい。
【００４５】
アルカリ金属又はアルカリ土類金属の水酸化物、無機酸塩、及びカルボン酸塩として、具体的には、ナトリウム、カリウム、マグネシウム、若しくはバリウム等の水酸化物、上記金属の炭酸塩、リン酸塩、珪酸塩、硼酸塩、カルボン酸塩等が挙げられる。ハードディスク用ランプ部品の熱安定性向上の観点から、マグネシウム塩が好ましい。
【００４６】
上述した各種安定剤の好ましい組み合わせは、ハードディスク用ランプ部品の熱安定性向上の観点から、トリエチレングリコール−ビス−（３−（３−ｔ−ブチル−５−メチル−４−ヒドロキシフェニル）−プロピオネート）又はテトラキス−（メチレン−３−（３’，５’−ジ−ｔ−ブチル−４’−ヒドロキシフェニル）プロピオネート）メタンに代表されるヒンダードフェノール系酸化防止剤と、ポリアミド樹脂及びポリ−β−アラニンに代表されるホルムアルデヒド反応性窒素を含む重合体と、脂肪酸カルシウム塩に代表されるアルカリ土類金属の脂肪酸塩との組合せである。
【００４７】
上述したそれぞれの安定剤の含有量は、（Ａ）ポリアセタール樹脂１００質量部に対し、酸化防止剤として、例えば、ヒンダードフェノール系酸化防止剤が０．１質量部以上２質量部以下、ホルムアルデヒドやギ酸の捕捉剤として、例えば、ホルムアルデヒド反応性窒素を含む重合体が０．１質量部以上３質量部以下の範囲であると好ましい。
【００４８】
＜添加剤＞
本実施形態のハードディスク用ランプ部品に用いる樹脂組成物は、本発明の目的を損なわない範囲で、かつ所望の特性に応じて、従来ポリアセタール樹脂組成物に使用されている各種添加剤を含むことができる。添加剤として、具体的には、下記の無機充填剤、結晶核剤、熱可塑性樹脂、熱可塑性エラストマー、顔料等が挙げられる。これらは１種のみを単独で使用してもよく２種以上を組み合わせて使用してもよい。
【００４９】
無機充填剤として、具体的には、繊維状、粉粒子状、板状、中空状等の充填剤が用いられる。
繊維状充填剤として、具体的には、ガラス繊維、炭素繊維、シリコーン繊維、シリカ・アルミナ繊維、ジルコニア繊維、窒化硼素繊維、窒化硅素繊維、硼素繊維、チタン酸カリウム繊維；ステンレス、アルミニウム、チタン、銅、真鍮等の金属繊維等の無機質繊維等が挙げられる。また、繊維長の短いチタン酸カリウムウイスカー、酸化亜鉛ウイスカー等のウイスカー類等；芳香族ポリアミド樹脂、フッ素樹脂、アクリル樹脂等の高融点有機繊維状物質等も挙げられる。
粉粒子状充填剤として、具体的には、シリカ、石英粉末、ガラスビーズ、ガラス粉、珪酸カルシウム、珪酸アルミニウム、カオリン、クレー、珪藻土、ウォラストナイトのような珪酸塩、酸化鉄、酸化チタン、アルミナのような金属酸化物（（Ｃ）酸化亜鉛を除く）、硫酸カルシウム、硫酸バリウムのような金属硫酸塩、炭酸マグネシウム、ドロマイト等の炭酸塩、その他炭化珪素、窒化硅素、窒化硼素、各種金属粉末等が挙げられる。
板状充填剤として、具体的には、マイカ、フレーク状ガラス、各種金属箔等が挙げられる。
中空状の充填剤として、具体的には、ガラスバルーン、シリカバルーン、シラスバルーン、金属バルーン等が挙げられる。
これらの無機充填剤は、単独で使用してもよく、２種以上を併用してもよい。
これらの無機充填剤は表面処理されたもの、未表面処理のもの、何れも使用可能であるが、ポリアセタール樹脂組成物を含む成形体の表面の平滑性、機械的特性の観点から、表面処理の施されたものが好ましい場合がある。
表面処理剤としては従来公知のものが使用可能であり、具体的には、シラン系、チタネート系、アルミニウム系、ジルコニウム系等の各種カップリング処理剤等が挙げられる。カップリング処理剤として、具体的には、Ｎ−（２−アミノエチル）−３−アミノプロピルトリエトキシシラン、３−グリシドキシプロピルトリメトキシシラン、イソプロピルトリスステアロイルチタネート、ジイソプロポキシアンモニウムエチルアセテート、ｎ−ブチルジルコネート等が挙げられる。
無機充填剤は、（Ａ）ポリアセタール樹脂１００質量部に対し、０．１質量部以上２００質量部以下であることが好ましく、０．５質量部以上１００質量部以下であることがより好ましく、１質量部以上５０質量部以下であることがさらに好ましい。
【００５０】
結晶核剤として、具体的には、窒化ホウ素等が挙げられる。結晶核剤は、（Ａ）ポリアセタール樹脂１００質量部に対し、０．００１質量部以上１０質量部以下であることが好ましく、０．００３質量部以上７質量部以下であることがより好ましく、０．００５質量部以上５質量部以下であることがさらに好ましい。
【００５１】
熱可塑性樹脂として、具体的には、オレフィン樹脂等が挙げられ、より具体的には、オレフィン化合物を全体のモノマー単位に対して４０ｍｏｌ％未満の範囲で含む共重合体、スチレン樹脂、ポリカーボネート樹脂等が挙げられる。また、これらの変性物も挙げられる。熱可塑性樹脂は、（Ａ）ポリアセタール樹脂１００質量部に対し、０．１質量部以上２００質量部以下であることが好ましく、０．３質量部以上１５０質量部以下であることがより好ましく、０．５質量部以上１００質量部以下であることがさらに好ましい。
【００５２】
熱可塑性エラストマーとして、具体的には、スチレン系エラストマー、ポリブタジエン、ポリイソプレン、エチレンープロピレンゴム、アクリルゴム、塩素化ポリエチレン等が挙げられる。熱可塑性エラストマーは、（Ａ）ポリアセタール樹脂１００質量部に対し、０．１質量部以上２００質量部以下であることが好ましく、０．３質量部以上１５０質量部以下であることがより好ましく、０．５質量部以上１００質量部以下であることがさらに好ましい。
【００５３】
顔料として、具体的には、無機系顔料、有機系顔料、メタリック系顔料、蛍光顔料等が挙げられる。無機系顔料とは、樹脂の着色用として一般的に使用されているものをいい、具体的には、硫化亜鉛、酸化チタン、硫酸バリウム、チタンイエロー、コバルトブルー、燃成顔料、炭酸塩、リン酸塩、酢酸塩；カーボンブラック、アセチレンブラック、ランプブラック等が挙げられる。有機系顔料として、具体的には、縮合ウゾ系、イノン系、フロタシアニン系、モノアゾ系、ジアゾ系、ポリアゾ系、アンスラキノン系、複素環系、ペンノン系、キナクリドン系、チオインジコ系、ベリレン系、ジオキサジン系、フタロシアニン系等の顔料が挙げられる。顔料は、所望の色調に応じてその量を選択できるが、（Ａ）ポリアセタール樹脂１００質量部に対し、０．０５質量部以上５質量部以下の範囲であることが好ましい。
【００５４】
［ポリアセタール樹脂組成物の製造方法］
本実施形態のポリアセタール樹脂組成物は、上述した（Ａ）ポリアセタール樹脂、（Ｂ）脂肪酸金属塩、（Ｃ）酸化亜鉛と、必要に応じてその他の成分とを溶融混練することにより製造できる。
本実施形態のポリアセタール樹脂組成物を製造する装置としては、一般に実用されている混練機が適用できる。当該混練機として、具体的には、単軸又は多軸混練押出機、ロール、バンバリーミキサー等が挙げられる。これらの中でも、単軸押出機、２軸押出機が好ましい。
溶融混練の方法として、具体的には、すべての成分のブレンド物を押出機トップのフィーダー（以下、トップフィーダーと呼ぶ）から連続的にフィードして溶融混練させる方法、（Ｃ）酸化亜鉛以外の成分のブレンド物を押出機トップフィーダーから連続的にフィードして溶融混練させた後、押出機のサイドに設けられたフィーダー（以下、サイドフィーダーと呼ぶ）から（Ｃ）酸化亜鉛を連続的にフィードしてさらに溶融混練させる方法等が挙げられるが、これらはいずれも問題なく利用可能である。
【００５５】
［ハードディスク用ランプ部品］
本実施形態のハードディスク用ランプ部品は、特に制限されるものではなく、例えば上記の樹脂組成物を公知の成形方法を適用して得ることができる。具体的には、押出成形、射出成形、真空成形、ブロー成形、射出圧縮成形、加飾成形、他材質成形、ガスアシスト射出成形、発泡射出成形、低圧成形、超薄肉射出成形（超高速射出成形）、金型内複合成形（インサート成形、アウトサート成形）等の成形方法が挙げられる。
本実施形態のハードディスク用ランプ部品を成形する際の金型温度としては、５０〜１４０℃が好ましく、８０〜１３０℃であることがより好ましく、１００〜１３０℃であることがさらに好ましい。金型温度を上記範囲とすることで、表面平滑性、及び摺動性に優れた成形体を得ることができる。
【００５６】
［用途］
本実施形態のハードディスク用ランプ部品は、ハードディスク用ランプ中に、一体的な部品として、または分離可能な部品として用いることができる。また、当該ハードディスク用ランプは、従来では使用が困難であった、低温低湿条件下や、物性バランスが重要視されるハードディスク、例えば、ＩｏＴ、ＡＩに関連する自動車、家電分野、ロボット分野等に搭載されるハードディスクに好適に用いられる。
【００５７】
以上、本発明の実施形態のハードディスク用ランプ部品について例示説明したが、本発明のハードディスク用ランプ部品は、上記の例に限定されることはなく、上記実施形態には、適宜変更を加えることができる。
【実施例】
【００５８】
以下、実施例及び比較例により本実施形態を具体的に説明するが、本実施形態はその要旨を超えない限り、後述する実施例及び比較例に限定されるものではない。実施例及び比較例のポリアセタール樹脂組成物及び成形体に対する各種測定方法と、実施例及び比較例に用いたポリアセタール樹脂組成物及び成形体の原料成分とを以下に示す。
【００５９】
（１）引張伸び、曲げ弾性率
ポリアセタール樹脂組成物ペレットを、東芝機械（株）製ＥＣ−７５ＮＩＩ成形機を用いて、シリンダー温度２０５℃、金型温度１２０℃の射出成形条件で射出成形し、４ｍｍ厚みのＩＳＯ試験片を得た。得られたＩＳＯ試験片を用いて、引張伸び（％）はＩＳＯ５２７−１、曲げ弾性率（ＭＰａ）はＩＳＯ１７８に準じ測定を行った。
【００６０】
（２）Ｃｈａｒｐｙ衝撃強度のばらつき（標準偏差）
ポリアセタール樹脂組成物ペレットを、東芝機械（株）製ＥＣ−７５ＮＩＩ成形機を用いて、シリンダー温度２０５℃、金型温度１２０℃の射出成形条件で射出成形し、４ｍｍ厚みのＩＳＯ試験片を得た。得られたＩＳＯ試験片を用いてＩＳＯ１７９に準じ、Ｃｈａｒｐｙ衝撃強度（ｋＪ／ｍ２）の測定を行った。各１０サンプルを測定し、ばらつきの指標として標準偏差を求めた。
【００６１】
（３）ペレットのボイド発生率の測定
ポリアセタール樹脂組成物ペレット（直径：２ｍｍ、長さ５ｍｍの円柱形状）を無作為に１０ｇ採取し、目視にて発生しているボイドが貫通しているペレットの個数を測定した。その結果を以下の式（１）によりボイド発生率（％）とし、以下の判定基準により判定した。
ボイド発生率（％）＝｛貫通ボイド発生ペレットの重さ（ｇ）／１０（ｇ）｝×１００・・・式（１）
Ａ：１５％以下
Ｂ：１５％超１９％未満
Ｃ：１９％以上
【００６２】
（４）トルクの変動
実施例及び比較例のポリアセタール樹脂組成物を二軸押出機で製造する際、１５分間での押出機のトルクの変動を下記基準に基づいて評価した。
＋＋＋：トルクの変動幅が０％以上３％未満である
＋＋：トルクの変動幅が３％以上４％未満である
＋：トルクの変動幅が４％以上である
【００６３】
＜（Ａ）ポリアセタール樹脂＞
（Ａ−１）ポリアセタール樹脂
トリオキサン１００ｍｏｌ％に対して、１，３−ジオキソラン１．５ｍｏｌ％を共重合成分として含む、ＭＦＲ（条件：ＩＳＯ１１３３準拠、１９０℃、２．１６ｋｇ荷重）が１０ｇ／１０分のポリアセタールコポリマー
【００６４】
＜（Ｂ）脂肪酸金属塩＞
（Ｂ−１）ステアリン酸カルシウム
（Ｂ−２）ステアリン酸亜鉛
【００６５】
＜（Ｃ）酸化亜鉛＞
（Ｃ−１）酸化亜鉛（平均一次粒径：０．５３μｍ）
（Ｃ−２）酸化亜鉛（平均一次粒径：０．１７μｍ）
【００６６】
〔ポリアセタール樹脂組成物の製造〕
本実施例では、二軸押出機（東芝機械（株）製ＴＥＭ−２６ＳＳ）を用いて、シリンダー温度を全て２００℃に設定し、（Ａ）〜（Ｃ）成分を押出機メインスロート部より定量フィーダーより供給して、押出量１５ｋｇ／時間、スクリュー回転数１５０ｒｐｍの条件で樹脂混練物をストランド状に押出し、ストランドバスにて急冷し、ストランドカッターで切断しペレットを得た。得られた樹脂組成物の各物性を評価した。これらの評価結果を表１に記載した。
【００６７】
【表１】
2020169301.tif 000002
【表２】
2020169301.tif 000003
【００６８】
〔実施例１〜８、比較例１〜６〕
各成分を表１、２に示す割合で配合し、上述の製造方法により溶融混練を行った。得られたペレットを用いて、上述の方法により評価を行った。測定及び評価結果を表１、２に示す。
表１に示したように、実施例１〜８で得られたポリアセタール樹脂組成物ペレットはボイドが少なく押出時のトルク変動が少ない為、安定生産性に優れていた。また、該ポリアセタール樹脂組成物ペレットを成形して得られた成形体は、ポリアセタール樹脂組成物ペレットのボイドが少ないことと、特定範囲量の脂肪酸金属塩と酸化亜鉛を含むことで、靭性と剛性のバランスに優れ、更には複数個成形した際のシャルピー衝撃のバラツキが抑制されることが分った。
一方、表２に示したように、比較例１〜６で得られたポリアセタール樹脂組成物ペレットは、ボイドが多く、押出時のトルク変動も大きく生産安定性が劣っていた。また、ポリアセタール樹脂組成物ペレットのボイドが多いため、複数個成形した際のシャルピー衝撃のバラツキが悪化することが分った。
【産業上の利用可能性】
【００６９】
本発明の、ポリアセタール樹脂組成物を成形して得られるハードディスク用ランプ部品は、摺動性、及び靭性と物性バランスに優れる為、ハードディスクの分野において産業上の利用可能性を有する。